МИКРОПОРИСТЫЕ ПОЛИОЛЕФИНОВЫЕ МЕМБРАНЫ И СПОСОБЫ ИХ ПОЛУЧЕНИЯ

3
3
1. Микропористая полиолефиновая мембрана, имеющая воздухопроницаемость от 30 до 400 с/100 см/20 мкм, пористость от 25 до 80%, средний диаметр пор от 0,01 до 1,0 мкм, изменение толщины 15% или более после сжатия при нагревании при 2,2 МПа и 90°С в течение 5 мин и воздухопроницаемость 700 с/100 см/20 мкм или менее после упомянутого сжатия при нагревании.
2. Способ получения микропористых полиолефиновых мембран, включающий стадии: (1) смешивания в расплаве полиолефина и мембранообразующего растворителя, (2) экструдирования полученного смешанного расплава через матричное отверстие, (3) охлаждения полученного экструдата для образования гелевой формы, (4) первого, по меньшей мере, одноосного растяжения упомянутой гелевой формы, (5) термоусадки растянутой гелевой формы при температуре, изменяющейся от температуры кристаллизации упомянутого полиолефина до температуры плавления упомянутого полиолефина, (6) удаления упомянутого мембранообразующего растворителя, и (7) по, меньшей мере, одноосного повторного растяжения полученной мембраны.
3. Способ по п.2, где увеличение при упомянутом втором растяжении в направлении растяжения составляет от 1,1 до 2,5.
4. Способ по п.2, где температуру упомянутого второго растяжения изменяют от температуры кристаллизации упомянутого полиолефина до температуры кристаллизации упомянутого полиолефина +40°С.
5. Способ по п.2, где упомянутая стадия первого растяжения содержит две ступени, причем температура на второй ступени выше, чем температура на первой ступени.
6. Способ по п.2, где температура упомянутой термоусадки выше, чем температура упомянутого первого растяжения.
7. Способ по любому из пп.2-6, где мембрану повторно термоусаживают после второго растягивания.